(57)【要約】【課題】粒度を小さくしたり見かけ密度を低下させたりすることなしにＳＡＰの吸収速度が高く、かつＳＡＰ比率が高い吸収体でも被吸収液体の拡散性が高く、しかも界面活性剤を含有しても被吸収液体中に溶解することなく、おむつ性能等が高い吸収体を実現する吸水性樹脂粒子を提供する。【解決手段】水溶性ビニルモノマー（ａ１）及び／又は加水分解により水溶性ビニルモノマー（ａ１）となるビニルモノマー（ａ２）並びに内部架橋剤（ｂ）を必須構成単位とする架橋重合体（Ａ）を含有する樹脂粒子（Ｂ）の表面が表面架橋剤（ｄ）で表面架橋された構造を有する吸水性樹脂粒子であって、樹脂粒子（Ｂ）が（Ａ）の０．０１〜０．４重量％の界面活性剤（Ｃ）を含み、全粒法によるボルテックス吸収速度測定法で測定された吸収速度と篩分法によるボルテックス吸収速度測定法で測定された吸収速度（秒）の比が０．６０を超え１未満である吸水性樹脂粒子。【選択図】なし【特許請求の範囲】
【請求項１】
水溶性ビニルモノマー（ａ１）及び／又は加水分解により水溶性ビニルモノマー（ａ１）となるビニルモノマー（ａ２）並びに内部架橋剤（ｂ）を必須構成単位とする架橋重合体（Ａ）を含有する樹脂粒子（Ｂ）の表面が、表面架橋剤（ｄ）で表面架橋された構造を有する吸水性樹脂粒子であって、樹脂粒子（Ｂ）が架橋重合体（Ａ）の重量に基づいて０．０１〜０．４重量％の界面活性剤（Ｃ）を含み、全粒法によるボルテックス吸収速度測定法で測定された吸収速度と篩分法によるボルテックス吸収速度測定法で測定された吸収速度（秒）の比が式１を満たす吸水性樹脂粒子。
０．６＜Ｖｔ（１５０−６００）／Ｖｔ（５００−６００）＜１        （式１）
（ただし、式１中、Ｖｔ（１５０−６００）：ボルテックス吸収時間（全粒法）であり、Ｖｔ（５００−６００）：ボルテックス吸収時間（篩分法）である。）
【請求項２】
界面活性剤（Ｃ）の含有量が、架橋重合体（Ａ）の重量に基づいて、０．０５〜０．３重量％である請求項１に記載の吸水性樹脂粒子。
【請求項３】
１ｇの吸水性樹脂粒子を２００ｍｌ生理食塩水（２５℃）に加え、溶出成分を抽出した抽出液の表面張力が６０〜７３ｄｙｎ／ｃｍである請求項１または２に記載の吸水性樹脂粒子。
【請求項４】
見かけ密度が０．５４〜０．７０ｇ／ｍｌである請求項１〜３のいずれかに記載の吸水性樹脂粒子。
【請求項５】
重量平均粒子径が３５０〜４５０μｍである請求項１〜４のいずれかに記載の吸水性樹脂粒子。
【請求項６】
界面活性剤（Ｃ）がノニオン性界面活性剤、アニオン性界面活性剤、カチオン性界面活性剤及び両性界面活性剤からなる群から選ばれる少なくとも１種である請求項１〜５のいずれかに記載の吸水性樹脂粒子。
【請求項７】
界面活性剤（Ｃ）がノニオン性界面活性剤および／またはアニオン性界面活性剤である請求項６に記載の吸水性樹脂粒子。
【請求項８】
水溶性ビニルモノマー（ａ１）及び／又は加水分解により水溶性ビニルモノマー（ａ１）となるビニルモノマー（ａ２）並びに内部架橋剤（ｂ）を必須構成単位とする単量体組成物を重合して架橋重合体（Ａ）の含水ゲルを得る重合工程と、架橋重合体（Ａ）を含有する樹脂粒子（Ｂ）の表面を表面架橋剤（ｄ）で表面架橋する工程とを有し、界面活性剤（Ｃ）を、表面架橋する工程より前の工程で添加する、吸水性樹脂粒子の製造方法。
【請求項９】
水溶性ビニルモノマー（ａ１）が（メタ）アクリル酸である請求項８に記載の吸水性樹脂粒子の製造方法。
【請求項１０】
請求項１〜７のいずれかに記載された吸水性樹脂粒子と繊維状物とを含有してなる吸収体。
【請求項１１】
請求項１０に記載された吸収体を用いた吸収性物品。
【発明の詳細な説明】
【技術分野】
【０００１】
本発明は、吸水性樹脂粒子及びその製造方法に関する。
【背景技術】
【０００２】
紙おむつ、生理用ナプキン、失禁パット等の衛生材料には、パルプ等の親水性繊維とアクリル酸（塩）等とを主原料とする吸水性樹脂（Ｓｕｐｅｒ  Ａｂｓｏｒｂｅｎｔ  Ｐｏｌｙｍｅｒ：ＳＡＰともいう）が吸収体において幅広く利用されている。近年のＱＯＬ（ｑｕａｌｉｔｙ  ｏｆ  ｌｉｆｅ）向上の観点からこれら衛生材料はより軽量かつ薄型のものへと需要が遷移しており、これに伴って親水性繊維の使用量低減が望まれるようになってきた。そのため、これまで吸収体中で親水性繊維が担ってきた役割をＳＡＰが担うことを求められるようになっている。例えば、オムツの重要な機能として尿の高速吸収による漏れ低減がある。従来の吸収体は嵩高い親水性繊維間に存在する物理的空間により尿の吸収速度が速いが、親水性繊維の使用量が低減されたＳＡＰ比率の高い吸収体においてはＳＡＰ粒子どうしが充填構造を形成するために、物理的空間が少なく尿の吸収速度が遅いという問題点がある。
【０００３】
また、従来の吸収体は、親水性繊維による毛管現象により、尿拡散性が高く、吸収体全体に尿を拡散させることが可能であるのに対して、ＳＡＰ比率の高い吸収体は毛管力が低い上に膨潤ゲルによる尿の拡散阻害があるため、吸収体中における尿の拡散性は著しく低下する。この拡散性の低下は上述の吸収速度の低下と相まってオムツ漏れの深刻な原因となる。
【０００４】
拡散性の低下を防ぐ方法として、ＳＡＰの表面を特定の有機架橋剤化合物と特定のカチオンを含む水溶液とによって架橋し、膨潤ゲル表面の変形を抑制することでゲル間隙を効率的に形成する方法が知られている（例えば、特許文献１参照）。
【０００５】
しかし特許文献１に記載の方法では、吸収体の膨潤ゲル間の通液性、すなわち０ｐｓｉ膨潤圧力でのゲルベッド透過率（以下、ＧＢＰと略記する）、は改善するが、ＳＡＰの吸収速度自体は改善されず、オムツの漏れやカブレに対して十分な性能を発揮するには至っていない。
【０００６】
ＳＡＰの吸収速度自体を改善する方法として、ＳＡＰの表面積を物理的に大きくする方法が一般的である。たとえばＳＡＰ乾燥工程で内部発泡させ見かけ密度を低下させる方法や（特許文献２）、篩分工程でＳＡＰの粒度を小さくする方法も知られている（特許文献３）。
【０００７】
またＳＡＰ表面に界面活性剤を存在させて吸収速度を制御する方法も知られている（例えば特許文献４、５）
【先行技術文献】
【特許文献】
【０００８】
【特許文献１】国際公開第００／５３６６４号パンフレット
【特許文献２】特表２０１５−５０８８３６号公報
【特許文献３】特開２００６−１４３９７２号公報
【特許文献４】特開２０１３−２０３８４２号公報
【特許文献５】特開２０１２−００７０６２号公報
【発明の概要】
【発明が解決しようとする課題】
【０００９】
しかしながら、従来の方法では、見かけ密度を大きく低下させることによりＳＡＰの壊れ性が増し、オムツ製造工程で微粉が増加することや、ＳＡＰ粒度を小さくすることでオムツの総吸水量が低下するためにおむつ製造時のＳＡＰの目付量を増やさなければならない問題があった。またＳＡＰ表面に界面活性剤が存在すると、表面に付着している界面活性剤が尿中に溶解し尿の表面張力を低下させる結果、おむつの吸収体中に吸収された尿がおむつ表面に逆戻りしておむつかぶれを生じさせる問題もあった。
【００１０】
従って、本発明は、粒度を小さくしたり見かけ密度を低下させたりすることなしにＳＡＰの吸収速度が高く、かつＳＡＰ比率が高い吸収体でも被吸収液体の拡散性が高く、しかも界面活性剤を含有しても被吸収液体中に溶解することなく、おむつ性能等が高い吸収体を実現する吸水性樹脂粒子を提供することを目的とする。
【課題を解決するための手段】
【００１１】
本発明は、水溶性ビニルモノマー（ａ１）及び／又は加水分解により水溶性ビニルモノマー（ａ１）となるビニルモノマー（ａ２）並びに内部架橋剤（ｂ）を必須構成単位とする架橋重合体（Ａ）を含有する樹脂粒子（Ｂ）の表面が、表面架橋剤（ｄ）で表面架橋された構造を有する吸水性樹脂粒子であって、樹脂粒子（Ｂ）が架橋重合体（Ａ）の重量に基づいて０．０１〜０．４重量％の界面活性剤（Ｃ）を含み、全粒法によるボルテックス吸収速度測定法で測定された吸収速度と篩分法によるボルテックス吸収速度測定法で測定された吸収速度（秒）の比が式１を満たす吸水性樹脂粒子：
０．６＜Ｖｔ（１５０−６００）／Ｖｔ（５００−６００）＜１        （式１）
（ただし、式１中、Ｖｔ（１５０−６００）：ボルテックス吸収時間（全粒法）であり、Ｖｔ（５００−６００）：ボルテックス吸収時間（篩分法）である。）である。
また、本発明は、水溶性ビニルモノマー（ａ１）及び／又は加水分解により水溶性ビニルモノマー（ａ１）となるビニルモノマー（ａ２）並びに内部架橋剤（ｂ）を必須構成単位とする単量体組成物を重合して架橋重合体（Ａ）の含水ゲルを得る重合工程と、架橋重合体（Ａ）を含有する樹脂粒子（Ｂ）の表面を表面架橋剤（ｄ）で表面架橋する工程とを有し、界面活性剤（Ｃ）を、表面架橋する工程より前の工程で添加する、吸水性樹脂粒子の製造方法である。
【発明の効果】
【００１２】
本発明の吸水性樹脂粒子及び本発明の製造方法で得られる吸水性樹脂粒子は、上述の構成により、上記課題を解決し、以下で詳述する優れた特性を有する。なかでも、吸収速度が速くどのような状態においても安定して優れた吸収性能（たとえば液拡散性、吸収速度、及び吸収量）を発揮し、本発明の吸水性樹脂粒子を用いた吸収体はおむつかぶれが生じにくい。
【発明を実施するための形態】
【００１３】
水溶性ビニルモノマー（ａ１）としては特に限定はなく、公知（たとえば、特許第３６４８５５３号公報の０００７〜００２３段落に開示されている少なくとも１個の水溶性置換基とエチレン性不飽和基とを有するビニルモノマー（例えばアニオン性ビニルモノマー、非イオン性ビニルモノマー、カチオン性ビニルモノマー）、特開２００３−１６５８８３号公報の０００９〜００２４段落に開示されているアニオン性ビニルモノマー、非イオン性ビニルモノマー、カチオン性ビニルモノマー、特開２００５−７５９８２号公報の００４１〜００５１段落に開示されているカルボキシ基、スルホ基、ホスホノ基、水酸基、カルバモイル基、アミノ基及びアンモニオ基からなる群から選ばれる少なくとも１種を有するビニルモノマー、のビニルモノマー等が使用できる。
【００１４】
加水分解により水溶性ビニルモノマー（ａ２）となるビニルモノマー（ａ２）（以下、加水分解性ビニルモノマー（ａ２）ともいう。）は特に限定はなく公知（たとえば、特許第３６４８５５３号公報の００２４〜００２５段落に開示されている加水分解により水溶性置換基となる加水分解性置換基を少なくとも１個有するビニルモノマー、特開２００５−７５９８２号公報の００５２〜００５５段落に開示されている少なくとも１個の加水分解性置換基（１，３−オキソ−２−オキサプロピレン（−ＣＯ−Ｏ−ＣＯ−）基、アシル基及びシアノ基等）を有するビニルモノマー）のビニルモノマー等が使用できる。なお、水溶性ビニルモノマーとは、２５℃の水１００ｇに少なくとも１００ｇ溶解する性質を持つビニルモノマーを意味する。また、加水分解性とは、５０℃の水及び必要により触媒（酸又は塩基等）の作用により加水分解され水溶性になる性質を意味する。加水分解性ビニルモノマーの加水分解は、重合中、重合後及びこれらの両方のいずれでもよいが、得られる吸水性樹脂粒子の分子量の観点等から重合後が好ましい。
【００１５】
これらのうち、吸収特性の観点等から、水溶性ビニルモノマー（ａ１）が好ましい。水溶性ビニルモノマー（ａ１）としては、好ましくはアニオン性ビニルモノマー、より好ましくはカルボキシ（塩）基、スルホ（塩）基、アミノ基、カルバモイル基、アンモニオ基又はモノ−、ジ−若しくはトリ−アルキルアンモニオ基を有するビニルモノマーである。これらのなかでは、より好ましくはカルボキシ（塩）基又はカルバモイル基を有するビニルモノマー、さらに好ましくは（メタ）アクリル酸（塩）及び（メタ）アクリルアミド、特に好ましくは（メタ）アクリル酸（塩）、最も好ましくはアクリル酸（塩）である。
【００１６】
なお、「カルボキシ（塩）基」は「カルボキシ基」又は「カルボキシレート基」を意味し、「スルホ（塩）基」は「スルホ基」又は「スルホネート基」を意味する。また、（メタ）アクリル酸（塩）はアクリル酸、アクリル酸塩、メタクリル酸又はメタクリル酸塩を意味し、（メタ）アクリルアミドはアクリルアミド又はメタクリルアミドを意味する。また、塩としては、アルカリ金属（リチウム、ナトリウム及びカリウム等）塩、アルカリ土類金属（マグネシウム及びカルシウム等）塩又はアンモニウム（ＮＨ４）塩等が含まれる。これらの塩のうち、吸収特性の観点等から、アルカリ金属塩及びアンモニウム塩が好ましく、さらに好ましくはアルカリ金属塩、特に好ましくはナトリウム塩である。
【００１７】
水溶性ビニルモノマー（ａ１）又は加水分解性ビニルモノマー（ａ２）のいずれかを構成単位とする場合、それぞれ単独で構成単位としてもよく、また、必要により２種以上を構成単位としてもよい。また、水溶性ビニルモノマー（ａ１）及び加水分解性ビニルモノマー（ａ２）を構成単位とする場合も同様である。また、水溶性ビニルモノマー（ａ１）及び加水分解性ビニルモノマー（ａ２）を構成単位とする場合、これらの含有モル比（ａ１／ａ２）は、７５／２５〜９９／１が好ましく、さらに好ましくは８５／１５〜９５／５、特に好ましくは９０／１０〜９３／７、最も好ましくは９１／９〜９２／８である。この範囲であると、吸収性能がさらに良好となる。
【００１８】
架橋重合体（Ａ）の構成単位として、水溶性ビニルモノマー（ａ１）及び加水分解性ビニルモノマー（ａ２）の他に、これらと共重合可能なその他のビニルモノマー（ａ３）を構成単位とすることができる。
【００１９】
共重合可能なその他のビニルモノマー（ａ３）としては特に限定はなく公知（たとえば、特許第３６４８５５３号公報の００２８〜００２９段落に開示されている疎水性ビニルモノマー、特開２００３−１６５８８３号公報の００２５段落、特開２００５−７５９８２号公報の００５８段落に開示されているビニルモノマー）の疎水性ビニルモノマー等が使用でき、下記の(ｉ)〜(ｉｉｉ)のビニルモノマー等が使用できる。
（ｉ）炭素数８〜３０の芳香族エチレン性モノマー
スチレン、α−メチルスチレン、ビニルトルエン及びヒドロキシスチレン等のスチレン、並びにビニルナフタレン及びジクロルスチレン等のスチレンのハロゲン置換体等。
（ｉｉ）炭素数２〜２０の脂肪族エチレンモノマー
アルケン［エチレン、プロピレン、ブテン、イソブチレン、ペンテン、ヘプテン、ジイソブチレン、オクテン、ドデセン及びオクタデセン等］；並びにアルカジエン［ブタジエン及びイソプレン等］等。
（ｉｉｉ）炭素数５〜１５の脂環式エチレンモノマー
モノエチレン性不飽和モノマー［ピネン、リモネン及びインデン等］；並びにポリエチレン性ビニル重合性モノマー［シクロペンタジエン、ビシクロペンタジエン及びエチリデンノルボルネン等］等。
【００２０】
その他のビニルモノマー（ａ３）を構成単位とする場合、その他のビニルモノマー（ａ３）単位の含有量（モル％）は、水溶性ビニルモノマー（ａ１）単位及び加水分解性ビニルモノマー（ａ２）単位のモル数に基づいて、０．０１〜５が好ましく、さらに好ましくは０．０５〜３、次に好ましくは０．０８〜２、特に好ましくは０．１〜１．５である。なお、上述にもかかわらず、吸収特性の観点等から、その他のビニルモノマー（ａ３）単位の含有量が０モル％であることが最も好ましい。
【００２１】
内部架橋剤（ｂ）としては特に限定はなく公知（たとえば、特許第３６４８５５３号公報の００３１〜００３４段落に開示されているエチレン性不飽和基を２個以上有する架橋剤、水溶性置換基と反応し得る官能基を少なくとも１個有してかつ少なくとも１個のエチレン性不飽和基を有する架橋剤、水溶性置換基と反応し得る官能基を少なくとも２個有する架橋剤、特開２００３−１６５８８３号公報の００２８〜００３１段落に開示されているエチレン性不飽和基を２個以上有する架橋剤、エチレン性不飽和基と反応性官能基とを有する架橋剤、反応性置換基を２個以上有する架橋剤、特開２００５−７５９８２号公報の００５９段落に開示されている架橋性ビニルモノマー、特開２００５−９５７５９号公報の００１５〜００１６段落に開示されている架橋性ビニルモノマー）の架橋剤等が使用できる。これらのうち、吸収特性の観点等から、エチレン性不飽和基を２個以上有する架橋剤が好ましく、さらに好ましくは炭素数２〜１０のポリオールのポリ（メタ）アリルエーテル、特に好ましくはトリアリルシアヌレート、トリアリルイソシアヌレート、テトラアリロキシエタン、トリメチロールプロパンジアリルエーテル及びペンタエリスリトールトリアリルエーテル、最も好ましくはペンタエリスリトールトリアリルエーテルである。
【００２２】
内部架橋剤（ｂ）単位の含有量（モル％）は、水溶性ビニルモノマー（ａ１）単位及び加水分解性ビニルモノマー（ａ２）単位の、その他のビニルモノマー（ａ３）も使用する場合は（ａ１）〜（ａ３）の、合計モル数に基づいて、０．００１〜５が好ましく、さらに好ましくは０．００５〜３、特に好ましくは０．０１〜１である。この範囲であると、吸収特性がさらに良好となる。
【００２３】
架橋重合体（Ａ）は１種でもよいし、２種以上の混合物であってもよい。
【００２４】
架橋重合体（Ａ）の製造方法としては、公知の水溶液重合（断熱重合、薄膜重合及び噴霧重合法等；特開昭５５−１３３４１３号公報等）や、公知の逆相懸濁重合（特公昭５４−３０７１０号公報、特開昭５６−２６９０９号公報及び特開平１−５８０８号公報等）と同様にして製造することができる。重合方法のうち、好ましくは溶液重合法であり、有機溶媒等を使用する必要がなく生産コスト面で有利なことから、特に好ましくは水溶液重合法である。
【００２５】
重合時には、必要に応じて連鎖移動剤に代表される重合コントロール剤を併用しても良く、これらの具体例としては、次亜リン酸ナトリウム、亜リン酸ナトリウム、アルキルメルカプタン、ハロゲン化アルキル、チオカルボニル化合物等が挙げられる。これらの重合コントロール剤は、単独で使用しても良く、これらの２種以上を併用しても良い。重合コントロール剤の使用量（重量％）は、水溶性ビニルモノマー（ａ１）及び加水分解性ビニルモノマー（ａ２）の、その他のビニルモノマー（ａ３）も使用する場合は（ａ１）〜（ａ３）の、合計重量に基づいて、０．０００５〜５が好ましく、更に好ましくは０．００１〜２である。
【００２６】
重合に溶媒（有機溶媒、水等）を使用する場合、重合後に溶媒を留去することが好ましい。溶媒に有機溶媒を含む場合、留去後の有機溶媒の含有量（重量％）は、架橋重合体（Ａ）の重量に基づいて、０〜１０が好ましく、さらに好ましくは０〜５、特に好ましくは０〜３、最も好ましくは０〜１である。この範囲であると、架橋重合体（Ａ）の吸収性能がさらに良好となる。
【００２７】
溶媒に水を含む場合、留去後の水分（重量％）は、架橋重合体（Ａ）の重量に基づいて、０〜２０が好ましく、さらに好ましくは１〜１０、特に好ましくは２〜９、最も好ましくは３〜８である。この範囲であると、吸収性能及び乾燥後の（Ａ）の壊れ性がさらに良好となる。
【００２８】
重合によって得られる含水ゲル（架橋重合体と水とからなる。）は、必要に応じて細断することができる。細断後のゲルの大きさ（最長径）は５０μｍ〜１０ｃｍが好ましく、さらに好ましくは１００μｍ〜２ｃｍ、特に好ましくは１ｍｍ〜１ｃｍである。この範囲であると、乾燥工程での乾燥性がさらに良好となる。
【００２９】
細断は、公知の方法で行うことができ、公知の細断装置（たとえば、ベックスミル、ラバーチョッパ、ファーマミル、ミンチ機、衝撃式粉砕機及びロール式粉砕機）等を使用して細断できる。
【００３０】
なお、有機溶媒の含有量及び水分は、赤外水分測定器（（株）ＫＥＴＴ社製ＪＥ４００等：１２０±５℃、３０分、加熱前の雰囲気湿度５０±１０％ＲＨ、ランプ仕様１００Ｖ、４０Ｗ）により加熱したときの加熱前後の測定試料の重量減量から求められる。
【００３１】
溶媒（水を含む。）を留去する方法としては、８０〜２３０℃の温度の熱風で留去（乾燥）する方法、１００〜２３０℃に加熱されたドラムドライヤー等による薄膜乾燥法、（加熱）減圧乾燥法、凍結乾燥法、赤外線による乾燥法、デカンテーション及び濾過等が適用できる。
【００３２】
本発明において、界面活性剤（Ｃ）としては、ノニオン性界面活性剤（Ｃ１）、アニオン性界面活性剤（Ｃ２）、カチオン性界面活性剤（Ｃ３）、両性界面活性剤（Ｃ４）が挙げられる。
【００３３】
ノニオン性界面活性剤（Ｃ１）としては、具体的には例えば脂肪族系アルコール（炭素数８〜２４）アルキレンオキサイド（ＡＯ）（炭素数２〜８）付加物（重合度＝１〜１００）［ラウリルアルコールエチレンオキサイド付加（重合度＝２０）物、オレイルアルコールエチレンオキサイド付加（重合度＝１０）物、マッコーアルコールエチレンオキサイド付加（重合度＝３５）物等］、ポリオキシアルキレン（炭素数２〜８、重合度＝１〜１００）高級脂肪酸（炭素数８〜２４）エステル［モノステアリン酸ポリエチレングリコール（重合度＝２０）、ジステアリン酸ポリエチレングリコール（重合度＝３０）等］、多価（２価〜１０価またはそれ以上）アルコール脂肪酸（炭素数８〜２４）エステル［モノステアリン酸グリセリン、モノステアリン酸エチレングリコール、ソルビタンラウリン酸（モノ／ジ）エステル、ソルビタンパルミチン酸（モノ／ジ）エステル、ソルビタンステアリン酸（モノ／ジ）エステル、ソルビタンオレイン酸（モノ／ジ）エステル、ソルビタンヤシ油（モノ／ジ）エステル等］、ポリオキシアルキレン（炭素数２〜８，重合度＝１〜１００）多価（２価〜１０価またはそれ以上）アルコール高級脂肪酸（炭素数８〜２４）エステル［ポリオキシエチレン（重合度＝１０）ソルビタンラウリン酸（モノ／ジ）エステル、ポリオキシエチレン（重合度＝２０）ソルビタンパルミチン酸（モノ／ジ）エステル、ポリオキシエチレン（重合度＝１５）ソルビタンステアリン酸（モノ／ジ）エステル、ポリオキシエチレン（重合度＝１０）ソルビタンオレイン酸（モノ／ジ）エステル、ポリオキシエチレン（重合度＝２５）ラウリン酸（モノ／ジ）エステル、ポリオキシエチレン（重合度＝５０）ステアリン酸（モノ／ジ）エステル、ポリオキシエチレン（重合度＝１８）オレイン酸（モノ／ジ）エステル、ポリオキシエチレン（重合度＝５０）ジオレイン酸メチルグルコシド等］、脂肪酸アルカノールアミド［１：１型ヤシ油脂肪酸ジエタノールアミド、１：１型ラウリン酸ジエタノールアミド等］、ポリオキシアルキレン（炭素数２〜８、重合度＝１〜１００）アルキル（炭素数１〜２２）フェニルエーテル（ポリオキシエチレン（重合度＝２０）ノニルフェニルエーテル等）、ポリオキシアルキレン（炭素数２〜８、重合度＝１〜１００）アルキル（炭素数８〜２４）アミノエーテルおよびアルキル（炭素数８〜２４）ジアルキル（炭素数１〜６）アミンオキシド［ラウリルジメチルアミンオキシド等］、ポリジメチルシロキサンポリオキシエチレン付加物、ポリオキエチレン・ポリオキシプロピレンブロックポリマー（重量平均分子量＝１５０〜１００００）等が挙げられる。
【００３４】
ノニオン性界面活性剤（Ｃ１）のうち、尿のおむつ表面への逆戻り抑制の観点から好ましいのは、脂肪族系アルコール（炭素数８〜２４）アルキレンオキサイド（ＡＯ）（炭素数２〜８）付加物（重合度＝１〜１００）であり、下記一般式（Ｉ）で表される化合物が更に好ましい。
Ｒ１−Ｏ−（ＡＯ）ｋ−Ｈ                （Ｉ）
一般式（Ｉ）中、Ｒ１は炭素数８〜２４のアルキル基又はアルケニル基を表し、ＡＯは炭素数２〜４のオキシアルキレン基を表し、ｋは平均付加モル数を表し、２〜３５の数を表す。
【００３５】
一般式（Ｉ）において、Ｒ１は炭素数８〜２４のアルキル基又はアルケニル基が好ましい。炭素数８〜２４のアルキル基としては、直鎖若しくは分岐のアルキル基又はシクロアルキル基等が挙げられる。具体的にはｎ−又はイソオクチル基、２−エチルヘキシル基、ｎ−又はイソノニル基、ｎ−又はイソデシル基、ｎ−又はイソウンデシル基、ｎ−又はイソドデシル基、ｎ−又はイソトリデシル基、ｎ−又はイソテトラデシル基、ｎ−又はイソヘキサデシル基、ｎ−又はイソオクタデシル基、ｎ−又はイソノナデシル基、ｎ−又はイソエイコシル基及びｎ−又はイソテトラコシル基等が挙げられる。
炭素数８〜２４のアルケニル基としては、直鎖若しくは分岐のアルケニル基等が挙げられる。具体的にはｎ−又はイソオクテニル基、ｎ−又はイソノネニル基、ｎ−又はイソデセニル基、ｎ−又はイソウンデセニル基、ｎ−又はイソドデセニル基、ｎ−又はイソテトラデセニル基、ｎ−又はイソヘキサデセニル基、ｎ−又はイソオクタデセニル基及びｎ−又はイソガドレイル基等が挙げられる。
【００３６】
Ｒ１のうち、尿のおむつ表面への逆戻り抑制の観点から、更に好ましくは炭素数１０〜２０のアルキル基及びアルケニル基であり、特に好ましくは炭素数１２〜１８のアルキル基及びアルケニル基である。
【００３７】
一般式（Ｉ）におけるＡＯとしては、具体的には、オキシエチレン基（以下、ＥＯと略記）、オキシプロピレン基（以下、ＰＯと略記）、オキシブチレン基等が挙げられる。ＰＯの場合は、直鎖でも分岐であっても良い。ＡＯとしては、尿のおむつ表面への逆戻り抑制の観点から、炭素数２又は３のオキシアルキレン基が好ましい。具体的には、ＥＯ、ＰＯ等が挙げられる。
【００３８】
一般式（Ｉ）におけるｋは、オキシアルキレン基の平均付加モル数を表し、２〜３５の数である。尿のおむつ表面への逆戻り抑制の観点から、好ましくは２〜３０であり、特に好ましくは２〜２０である。なお、ｋは整数であるとは限らない。
【００３９】
一般式（Ｉ）における（ＡＯ）ｋは、オキシアルキレン基を２種類以上含有してもよく、ランダム付加でもブロック付加でもよい。
【００４０】
（ＡＯ）ｋにおけるＥＯの含有率は、尿のおむつ表面への逆戻り抑制の観点から、ＥＯとＰＯの合計重量に基づいて、好ましくは５０〜１００重量％であり、更に好ましく５５〜１００重量％であり、特に好ましくは６０〜１００重量％である。
【００４１】
アニオン性界面活性剤（Ｃ２）としては、炭素数８〜２４の炭化水素系エーテルカルボン酸またはその塩、［ポリオキシエチレン（重合度＝１〜１００）ラウリルエーテル酢酸ナトリウム、ポリオキシエチレン（重合度＝１〜１００）ラウリルスルホコハク酸２ナトリウム等］、炭素数８〜２４の炭化水素系硫酸エステル塩［ラウリル硫酸ナトリウム、ポリオキシエチレン（重合度＝１〜１００）ラウリル硫酸ナトリウム、ポリオキシエチレン（重合度＝１〜１００）ラウリル硫酸トリエタノールアミン、ポリオキシエチレン（重合度＝１〜１００）ヤシ油脂肪酸モノエタノールアミド硫酸ナトリウム、］、炭素数８〜２４の炭化水素系スルホン酸塩［ドデシルベンゼンスルホン酸ナトリウム等］及び炭素数８〜２４の炭化水素系リン酸エステル塩［ラウリルリン酸ナトリウム、ポリオキシエチレン（重合度＝１〜１００）ラウリルエーテルリン酸ナトリウム等］、脂肪酸塩［ラウリン酸ナトリウム、ラウリン酸トリエタノールアミン等］、アシル化アミノ酸塩［ヤシ油脂肪酸メチルタウリンナトリウム、ヤシ油脂肪酸サルコシンナトリウム、ヤシ油脂肪酸サルコシントリエタノールアミン、Ｎ−ヤシ油脂肪酸アシル−Ｌ−グルタミン酸トリエタノールアミン、Ｎ−ヤシ油脂肪酸アシル−Ｌ−グルタミン酸ナトリウム、ラウロイルメチル−β−アラニンナトリウム等］、その他［スルホコハク酸ポリオキシエチレン（重合度＝１〜１００）ラウロイルエタノールアミド２ナトリウム等］等が挙げられる。
【００４２】
カチオン性界面活性剤（Ｃ３）としては、第４級アンモニウム塩型［塩化ステアリルトリメチルアンモニウム、塩化ベヘニルトリメチルアンモニウム、塩化ジステアリルジメチルアンモニウム、エチル硫酸ラノリン脂肪酸アミノプロピルエチルジメチルアンモニウム等］、アミン塩型［ステアリン酸ジエチルアミノエチルアミド乳酸塩、ジラウリルアミン塩酸塩、オレイルアミン乳酸塩等］等が挙げられる。
【００４３】
両性界面活性剤（Ｃ４）としては、ベタイン型両性界面活性剤［ヤシ油脂肪酸アミドプロピルジメチルアミノ酢酸ベタイン、ラウリルジメチルアミノ酢酸ベタイン、２−アルキル−Ｎ−カルボキシメチル−Ｎ−ヒドロキシエチルイミダゾリニウムベタイン、ラウリルヒドロキシスルホベタイン、ラウロイルアミドエチルヒドロキシエチルカルボキシメチルベタインヒドロキシプロピルリン酸ナトリウム等］、アミノ酸型両性界面活性剤［β−ラウリルアミノプロピオン酸ナトリウム等］が挙げられる。
【００４４】
これらの界面活性剤の１種または２種以上が使用出来る。これらの内でノニオン性界面活性剤（Ｃ１）、アニオン性界面活性剤（Ｃ２）が好ましい。更に好ましくは、ノニオン性界面活性剤（Ｃ１）である。特に好ましくは一般式（Ｉ）で表されるノニオン性界面活性剤である。界面活性剤を併用することにより、本発明の効果をより顕著に発揮させることができる。
【００４５】
界面活性剤（Ｃ）の添加量は、水溶性ビニルモノマー（ａ１）、加水分解性ビニルモノマー（ａ２）、その他のビニルモノマー（ａ３）も使用する場合は（ａ１）〜（ａ３）、及び内部架橋剤（ｂ）の合計重量（換言すれば架橋重合体（Ａ）の重量）に基づいて０．０１〜０．４重量％である。０．０１重量％未満であるとボルテックス吸収速度への効果が小さく、０．４重量％を超えると内部に練り込んだ界面活性剤が表面にブリードアウトして尿の表面張力を低下させる。好ましくは０．０５〜０．３重量％であり、更に好ましくは０．１〜０．２重量％である。
【００４６】
本発明の吸水性樹脂粒子としては、架橋重合体（Ａ）を含有する樹脂粒子（Ｂ）の表面を表面架橋剤（ｄ）で表面架橋した構造を有する吸水性樹脂粒子が界面活性剤（Ｃ）を含んでいれば制限はないが、吸収特性の観点から界面活性剤（Ｃ）が架橋重合体（Ａ）の内部に偏在することなく存在することが好ましい。
【００４７】
界面活性剤（Ｃ）を含む吸水性樹脂粒子を得るための好ましい方法としては、（ｉ）水溶性ビニルモノマー（ａ１）及び／又は加水分解性ビニルモノマー（ａ２）及び内部架橋剤（ｂ）を必須構成成分とする単量体組成物を界面活性剤（Ｃ）の存在下で重合する方法（以下、重合法ともいう。）、（ｉｉ）前記の架橋重合体（Ａ）を含む含水ゲルと界面活性剤（Ｃ）とを混合する方法等（以下、混合法ともいう。）、（ｉｉｉ）架橋重合体（Ａ）を含有する樹脂粒子（Ｂ）の表面を界面活性剤（Ｃ）存在下で表面架橋剤（ｄ）で表面架橋する方法（以下、表面架橋法ともいう。）が挙げられる。前記の重合法（ｉ）及び混合法（ｉｉ）により得られた吸水性樹脂粒子は、界面活性剤（Ｃ）が架橋重合体（Ａ）の内部に偏在することなく存在するため吸収特性の観点から好ましい。
【００４８】
前記重合法（ｉ）は、界面活性剤（Ｃ）を前記の単量体組成物と共存させて前記の方法で重合することで行うことができる。なかでも界面活性剤（Ｃ）の存在下で水溶液重合する方法が好ましい。
【００４９】
前記混合法（ｉｉ）は、前記の単量体組成物を水溶液重合して得られた前記の含水ゲルに界面活性剤（Ｃ）を混合することで行うことができる。含水ゲルと界面活性剤（Ｃ）との混合は、含水ゲルと界面活性剤（Ｃ）とを公知の撹拌混合装置（ヘンシェルミキサー、プラネタリミキサー及び万能混合装置等）で混合することで行うことができる。また、含水ゲルを裁断装置で裁断する場合、含水ゲルと界面活性剤（Ｃ）とを同時に裁断装置にいれることでも行うことができる。前記の含水ゲルに界面活性剤（Ｃ）を混合する場合、（Ｃ）はニート（ｎｅａｔ）のままで添加してもよいが、（Ｃ）を水溶液または分散溶液とするのが、架橋重合体（Ａ）の内部に均一に添加できて好ましい。（Ｃ）を水溶液または分散溶液とする場合の濃度は０．０１〜５０重量％が適当である。更に好ましくは０．１〜３０重量％である。溶液濃度が０．０１重量％以上であると、含水ゲルへの（Ｃ）溶液の添加量が多くなる場合に、含水ゲル中の水の量が増加せず乾燥効率も悪化しない。５０重量％以下であると、（Ｃ）の水溶液または分散溶液の粘度も上昇せず取り扱いが容易であり、含水ゲルへの添加も均一となり、ボルテックス吸収速度への向上効果が発揮される。
【００５０】
混合温度（℃）は、２０〜１００が好ましく、さらに好ましくは４０〜９０、特に好ましくは５０〜８０である。この範囲であると、さらに均一混合しやすくなり、吸収特性がさらに良好となる。
【００５１】
重合法（ｉ）又は混合法（ｉｉ）で得られた産物（含水ゲル）は、乾燥後に粉砕することができる。粉砕方法については、特に限定はなく、粉砕装置（たとえば、ハンマー式粉砕機、衝撃式粉砕機、ロール式粉砕機及びシェット気流式粉砕機）等が使用できる。粉砕された架橋重合体は、必要によりふるい分け等により粒度調整できる。
【００５２】
本発明の吸水性樹脂粒子は、架橋重合体（Ａ）を含有する樹脂粒子（Ｂ）の表面が表面架橋剤（ｄ）により表面架橋された構造を有する。
【００５３】
表面架橋剤（ｄ）としては、公知のもの（特開昭５９−１８９１０３号公報に記載の多価グリシジル化合物、多価アミン、多価アジリジン及び多価イソシアネート等）が使用できる。これらの表面架橋剤（ｄ）のうち、経済性及び吸収特性の観点から、多価グリシジル化合物が好ましく、最も好ましくはエチレングリコールジグリシジルエーテルである。
【００５４】
表面架橋剤（ｄ）の使用量（重量％）は、表面架橋剤（ｄ）の種類、架橋させる条件及び目標とする性能等により種々変化させることができるため特に限定はないが、吸収特性の観点等から、架橋重合体（Ａ）に用いた水溶性ビニルモノマー（ａ１）、加水分解性ビニルモノマー（ａ２）及び内部架橋剤（ｂ）の、その他のビニルモノマー（ａ３）も使用する場合は（ａ１）〜（ａ３）の、合計重量に基づいて、０．０３〜０．５が好ましく、さらに好ましくは０．０５〜０．３、特に好ましくは０．０８〜０．２である。
【００５５】
表面架橋剤（ｄ）による表面架橋は、好ましくは、例えば、架橋重合体（Ａ）と界面活性剤（Ｃ）とを含有する樹脂粒子（Ｂ）を、表面架橋剤（ｄ）により表面架橋する工程で行うことができる。これに対して、表面架橋時に界面活性剤（Ｃ）を添加すると、通液性等の吸収特性が劣ることとなるため好ましくない場合がある。
【００５６】
表面架橋する工程は、樹脂粒子（Ｂ）と表面架橋剤（ｄ）とを混合し、更に加熱することで行うことができ、公知（たとえば、特許第３６４８５５３号公報、特開２００３−１６５８８３号公報、特開２００５−７５９８２号公報及び特開２００５−９５７５９号公報に記載の表面架橋処理方法）の方法で行うことができる。
【００５７】
表面架橋する工程として好ましい方法としては、樹脂粒子（Ｂ）を撹拌しながら、表面架橋剤（ｄ）の水溶液を樹脂粒子（Ｂ）の表面に噴霧し、その後撹拌した状態または静置した状態で１００〜２００℃（好ましくは１２０℃〜１６０℃）に加熱する方法が挙げられる。
表面架橋剤（ｄ）の水溶液を樹脂粒子（Ｂ）の表面に噴霧する場合、噴霧する水溶液に含まれる表面架橋剤（ｄ）の濃度は、表面架橋剤（ｄ）の種類により調整することができるが、吸収特性の観点等から、０．１〜１０重量％であることが好ましい。
噴霧する水溶液の液量は、表面架橋の均一性の観点から、樹脂粒子（Ｂ）の重量に基づいて、０．５〜１５重量％であることが好ましい。
表面架橋する工程のうち、撹拌下にある樹脂粒子（Ｂ）に表面架橋剤（ｄ）の水溶液を噴霧することは、公知の流動式加湿混合造粒装置［フレキソミックス（ホソカワミクロン社製）及びシュギフレキソミックス（（株）パウレック製）等］及び公知の粉体混合機［Ｖ型混合機、ヘンシェルミキサー及びタービュライザー（ホソカワミクロン（株）製）等］に公知の噴霧装置を取り付けた混合装置等を用いて行うことができる。
【００５８】
表面架橋する工程のうち、撹拌した状態で１００〜２００℃に加熱することは、表面架橋剤を噴霧した樹脂粒子（Ｂ）を、加熱装置を付属した公知の撹拌装置（双腕型ニーダー等）を用いて加熱しながら撹拌することで行うことができる。
表面架橋する工程のうち、静置した状態で１００〜２００℃に加熱することは、公知の加熱乾燥装置（循風乾燥機等）を用いて行うことができる。
１００〜２００℃に加熱する場合の加熱時間は、３〜６０分であり、好ましくは１０〜４０分である。
【００５９】
なお、樹脂粒子（Ｂ）と表面架橋剤（ｄ）とを混合する方法としては、表面架橋剤（ｄ）の水溶液を噴霧する方法以外に、樹脂粒子（Ｂ）を表面架橋剤（ｄ）の水溶液に浸漬する方法を用いることもできる。樹脂粒子（Ｂ）を表面架橋剤（ｄ）の水溶液に浸漬した場合、その後撹拌しながら加熱する方法で表面架橋を行うことができる。
【００６０】
表面架橋する工程を行った後、更に篩別して粒度調整しても良い。
【００６１】
ふるい分けして粒度調整を行った場合、ふるい分けを行った後に得られた吸水性樹脂粒子の重量平均粒子径（μｍ）は、１００〜８００が好ましく、さらに好ましくは２００〜７００、次に好ましくは２５０〜６００、特に好ましくは３００〜５００、最も好ましくは３５０〜４５０である。この範囲であると、吸収性能がさらに良好となる。
【００６２】
なお、重量平均粒子径は、ロータップ試験篩振とう機及び標準ふるい（ＪＩＳ  Ｚ８８０１−１：２００６）を用いて、ペリーズ・ケミカル・エンジニアーズ・ハンドブック第６版（マックグローヒル・ブック・カンバニー、１９８４、２１頁）に記載の方法で測定される。すなわち、ＪＩＳ標準ふるいを、上から１０００μｍ、８５０μｍ、７１０μｍ、５００μｍ、４２５μｍ、３５５μｍ、２５０μｍ、１５０μｍ、１２５μｍ、７５ｍ、及び４５μｍ、並びに受け皿の順に組み合わせる。最上段のふるいに測定粒子の約５０ｇを入れ、ロータップ試験篩振とう機で５分間振とうさせる。各ふるい及び受け皿上の測定粒子の重量を秤量し、その合計を１００重量％として各ふるい上の粒子の重量分率を求め、この値を対数確率紙（横軸がふるいの目開き（粒子径）、縦軸が重量分率）にプロットした後、各点を結ぶ線を引き、重量分率が５０重量％に対応する粒子径を求め、これを重量平均粒子径とする。
【００６３】
また、吸水性樹脂粒子が含有する微粒子の含有量は、吸収性能の観点から、吸水性樹脂粒子に含まれる１０６μｍ以下（好ましくは１５０μｍ以下）の微粒子の含有量は吸水性樹脂粒子の合計重量に基づいて３重量％以下が好ましく、さらに好ましくは１重量％以下である。微粒子の含有量は、上記の重量平均粒径を求める際に作成するプロットを用いて求めることができる。
【００６４】
吸水性樹脂粒子の見掛け密度（単位はｇ／ｍｌ。以下同様。）は、０．５４〜０．７０が好ましく、さらに好ましくは０．５６〜０．６８、特に好ましくは０．５８〜０．６６である。この範囲であると、吸収性能がさらに良好となる。なお、見掛け密度は、ＪＩＳ  Ｋ７３６５：１９９９に準拠して、２５℃で測定される。
【００６５】
架橋重合体（Ａ）を含む樹脂粒子の形状については特に限定はなく、不定形破砕状、リン片状、パール状及び米粒状等が挙げられる。これらのうち、紙おむつ用途等での繊維状物とのからみが良く、繊維状物からの脱落の心配がないという観点から、不定形破砕状が好ましい。
【００６６】
本発明の吸水性樹脂粒子は、好ましくは、本発明の製造方法で製造することができる。本発明の製造方法は、水溶性ビニルモノマー（ａ１）及び／又は加水分解により水溶性ビニルモノマー（ａ１）となるビニルモノマー（ａ２）並びに内部架橋剤（ｂ）を必須構成単位とする単量体組成物を重合して架橋重合体（Ａ）の含水ゲルを得る重合工程と、架橋重合体（Ａ）を含有する樹脂粒子（Ｂ）の表面を表面架橋剤（ｄ）で表面架橋する工程とを有し、界面活性剤（Ｃ）を、表面架橋する工程より前の工程で添加する、吸水性樹脂粒子の製造方法である。本発明の製造方法において、水溶性ビニルモノマー（ａ１）が（メタ）アクリル酸であることが好ましい。上記重合工程、上記表面架橋する工程は、それぞれ、上述の方法を用いることができる。また、界面活性剤（Ｃ）を表面架橋する工程より前の工程で添加する工程も、例えば、表面架橋剤（ｄ）により表面架橋する工程より前に、架橋重合体（Ａ）と界面活性剤（Ｃ）とを含有する樹脂粒子（Ｂ）を調製することで行うことができる。
【００６７】
本発明の吸水性樹脂粒子は、さらに粒子表面に無機質粉末（Ｅ）を含むことができ、このために、本発明の製造方法は、更に無機質粉末（Ｅ）と混合する工程を含んでも良い。無機質粉末（Ｅ）としては、親水性無機物粒子（ｅ１）及び疎水性無機物粒子（ｅ２）等が含まれる。親水性無機物粒子（ｅ１）としては、ガラス、シリカゲル、シリカ及びクレー等の粒子が挙げられる。疎水性無機物粒子（ｅ２）としては、炭素繊維、カオリン、タルク、マイカ、ベントナイト、セリサイト、アスベスト及びシラス等の粒子が挙げられる。これらのうち、親水性無機物粒子（ｅ１）が好ましく、最も好ましいのはシリカである。
【００６８】
親水性無機物粒子（ｅ１）及び疎水性無機物粒子（ｅ２）の形状としては、不定形（破砕状）、真球状、フィルム状、棒状及び繊維状等のいずれでもよいが、不定形（破砕状）又は真球状が好ましく、さらに好ましくは真球状である。
【００６９】
無機質粉末（Ｅ）の含有量（重量％）｛粒子表面の存在量｝は、架橋重合体（Ａ）の重量に基づいて、０．０１〜３．０が好ましく、さらに好ましくは０．０５〜１.０、次に好ましくは０．１〜０．８、特に好ましくは０．２〜０．７、最も好ましくは０．３〜０．６である。この範囲であると、吸収性物品の耐カブレ性がさらに良好となる。
【００７０】
本発明の吸水性樹脂粒子は、更に多価金属塩（ｆ）を含有してもよく、このために、本発明の製造方法は、更に多価金属塩（ｆ）と混合する工程を含んでも良い。多価金属塩（ｆ）を含有することで、吸水性樹脂粒子の耐ブロッキング性及び通液性が向上する。多価金属塩（ｆ）としては、マグネシウム、カルシウム、ジルコニウム、アルミニウム及びチタニウムからなる群から選ばれる少なくとも１種の金属と前記の無機酸又は有機酸との塩が挙げられる。多価金属塩（ｆ）としては、入手の容易性や溶解性の観点から、アルミニウムの無機酸塩及びチタニウムの無機酸塩が好ましく、更に好ましいのは硫酸アルミニウム、塩化アルミニウム、硫酸カリウムアルミニウム及び硫酸ナトリウムアルミニウム、特に好ましいのは硫酸アルミニウム及び硫酸ナトリウムアルミニウム、最も好ましいのは硫酸ナトリウムアルミニウムである。これらは１種を単独で用いても良いし、２種以上を併用しても良い。
【００７１】
多価金属塩（ｆ）の使用量（重量％）は、吸収性能及び耐ブロッキング性の観点から吸水性樹脂１００重量部に対して、０．０５〜５が好ましく、更に好ましくは０．１〜３、特に好ましくは０．２〜２である。
【００７２】
本発明の製造方法が多価金属塩（ｆ）と混合する工程を含む場合、多価金属塩（ｆ）と混合する工程は、前記の表面架橋する工程の前、表面架橋する工程の後、及び表面架橋する工程と同時のいずれにおいても行うことができる。
【００７３】
多価金属塩（ｆ）の混合方法としては、円筒型混合機、スクリュー型混合機、スクリュー型押出機、タービュライザー、ナウター型混合機、双腕型ニーダー、流動式混合機、Ｖ型混合機、ミンチ混合機、リボン型混合機、気流型混合機、回転円盤型混合機、コニカルブレンダー及びロールミキサー等の公知の混合装置を用いて均一混合する方法が挙げられる。
表面架橋する工程の前又は後に混合する場合、混合する際の温度は特に限定されないが、１０〜１５０℃が好ましく、更に好ましくは２０〜１００℃、特に好ましくは２５〜８０℃である。
表面架橋する工程と同時に混合する場合、混合する際の温度は特に限定されないが、前記の表面架橋剤（ｄ）により表面架橋する工程と同様の条件で行うことができる。
本発明の製造方法において、多価金属塩（ｆ）と混合する工程を行った後、更に粒度調整を行っても良い。
【００７４】
本発明の吸水性樹脂粒子には、他の添加剤｛たとえば、公知（特開２００３−２２５５６５号、特開２００６−１３１７６７号等）の防腐剤、防かび剤、抗菌剤、酸化防止剤、紫外線吸収剤、着色剤、芳香剤、消臭剤及び有機質繊維状物等｝を含むこともできる。これらの添加剤を含有させる場合、添加剤の含有量（重量％）は、架橋重合体（Ａ）の重量に基づいて、０．００１〜１０が好ましく、さらに好ましくは０．０１〜５、特に好ましくは０．０５〜１、最も好ましくは０．１〜０．５である。
【００７５】
本発明の吸水性樹脂粒子は、全粒法によるボルテックス吸収速度測定法で測定された吸収速度と篩分法によるボルテックス吸収速度測定法で測定された吸収速度（秒）の比（式１）が０．６を超え、かつ１未満である。
０．６＜Ｖｔ（１５０−６００）／Ｖｔ（５００−６００）＜１        （式１）
【００７６】
全粒法によるボルテックス吸収速度測定法（以下、ボルテックス吸収速度測定法（全粒法）ともいう）で測定された吸収速度とは、小粒径の粒子を含有した測定試料（ｂ１）で測定されたボルテックス吸収速度（秒）であらわされ、Ｖｔ（１５０−６００）と表記する。また、篩分法によるボルテックス吸収速度測定法（以下、ボルテックス吸収速度測定法（篩分法）ともいう）で測定された吸収速度とは、小粒径を除外した測定試料（ｂ２）で測定されたボルテックス吸収速度（秒）であらわされ、Ｖｔ（５００−６００）と表記する。
【００７７】
全粒法で測定されたボルテックス吸収速度（秒）と篩分法で測定されたボルテックス吸収速度（秒）の比［Ｖｔ（１５０−６００）／Ｖｔ（５００−６００）］は、０．６を超え、かつ１未満である。０．６以下であると、吸水性樹脂粒子の吸収速度が速すぎて尿のスポット吸収が生じ、おむつ使用には実用的ではない。また１以上であると吸収速度を向上させるために小粒径や低見かけ密度にする必要があり、結果的に、吸収特性に悪影響を及ぼす。該吸収速度はいずれも、粒径や表面積に依存し、粒径が小さくなれば吸収速度は増加することが知られている。本発明の吸水性樹脂粒子は、吸収速度の粒径依存性が低く、該吸収速度比を最適化することで、吸収速度が速くても優れた吸収特性を示す。吸収性能の観点から、好ましくは、０．７０〜１、さらに好ましくは０．８０〜０．９２である。
【００７８】
ボルテックス吸収速度測定法で測定された吸収時間は、２５±２℃、湿度５０±１０％の室内でそれぞれ以下の方法で測定される。なお、使用する生理食塩水の温度は予め２５℃±２℃に調整して使用する。
【００７９】
＜ボルテックス吸収速度測定法で測定される吸収速度＞
吸水性樹脂粒子２．０００ｇが、ＪＩＳ  Ｒ  ３５０３に規定する底面が平らな１００ｍｌのトールビーカー内で毎分６００回の回転数で撹拌されている生理食塩水５０ｇを吸収し終わるまでに必要とした時間（単位：秒）をＪＩＳ  Ｋ７２２４−１９９６に準拠して測定し、ボルテックス試験で測定される吸収速度とする。本明細書に記載の全粒法と篩分法は以下の方法に従ってボルテックス吸収速度測定法を実施するものである。
【００８０】
＜全粒法＞
ロータップ試験篩振とう機及び標準ふるい（ＪＩＳ  Ｚ８８０１−１：２００６）を用いて、ＪＩＳ標準ふるいを、上から６００μｍ、５００μｍ、３００μｍ、１５０μｍ並びに受け皿の順等に組み合わせる。最上段のふるいに表面架橋処理した樹脂粒子（Ｂ）約１００ｇを入れ、ロータップ試験篩振とう機で５分間振とうさせる。各ふるい上（５００μｍ、３００μｍ、１５０μｍ）の樹脂粒子（Ｂ）を回収し、３５重量％を５００μｍ篩から、５５重量％を３００μｍ篩から、１０重量％を１５０μｍ篩から取り出して混ぜ合わして樹脂粒子（Ｂ１）を得る。標準ふるい６００μｍ、３００μｍ並びに受け皿の順に組合して樹脂粒子（Ｂ１）を上から入れて、ロータップ試験篩振とう機で５分間振とうさせて、３００μｍふるいの上にある試料をボルテックス吸収速度の測定試料（ｂ１）とする。測定試料（ｂ１）を用いて測定したボルテックス吸収速度をＶｔ（１５０−６００）とする。
【００８１】
＜篩分法＞
標準ふるい６００μｍ、５００μｍ並びに受け皿の順に組合して、上記樹脂粒子（Ｂ１）を上から入れて、ロータップ試験篩振とう機で５分間振とうさせて、５００μｍふるいの上にある試料をボルテックス吸収速度の測定試料（ｂ２）とする。測定試料（ｂ２）を用いて測定したボルテックス吸収速度をＶｔ（５００−６００）とする。
【００８２】
また、本発明の吸水性樹脂粒子は、下記式２を満たすことが好ましい。
０．６≦Ｖｔ（Ｓｕｒｆａｃｔａｎｔ）／Ｖｔ（Ｂｌａｎｋ）≦０．９    （式２）
式２中、Ｖｔ（Ｓｕｒｆａｃｔａｎｔ）は、界面活性剤（Ｃ）を含む吸水性樹脂粒子のボルテックス吸収速度を表し、Ｖｔ（Ｂｌａｎｋ）は、界面活性剤（Ｃ）を含まない吸収性樹脂粒子のボルテックス吸収速度（ボルテックス吸収速度測定法で測定される吸収速度）を表す。界面活性剤（Ｃ）を含んだ吸水性樹脂粒子のボルテックス吸収速度測定法で測定された吸収速度（秒）と界面活性剤（Ｃ）を含まない場合の吸収速度（秒）の比は０．６以上０．９以下であることが好ましい。０．６未満であると、吸水性樹脂粒子の吸収速度が速すぎて尿のスポット吸収が生じる場合がある。また０．９より大きいと吸収速度を向上させるために小粒径や低見かけ密度にする必要があり、結果、吸収特性に悪影響を及ぼす場合がある。
【００８３】
本発明の吸水性樹脂粒子は、以下に示す方法で、１ｇの吸水性樹脂粒子を２００ｍｌの生理食塩水（２５℃）に加え、溶出成分を抽出した抽出液の表面張力は、おむつ使用時の尿の逆戻り性の観点から６０〜７３ｄｙｎ／ｃｍであることが好ましく、更に好ましくは６７〜７３ｄｙｎである。抽出液の表面張力は、２５±２℃、湿度５０±１０％の室内でそれぞれ以下の方法で測定される。なお、使用する生理食塩水の温度は予め２５℃±２℃に調整して使用する。
【００８４】
＜吸水性樹脂粒子抽出液の表面張力＞
抽出液の表面張力（Ｔ）は、２５０ｍｌのガラス製ビーカーに、２００ｍｌの０．９重量％塩化ナトリウム水溶液（生理食塩水）及びスターラーピース（全長３７ｍｍ）を入れ、スターラーピースを６００±５ｒｐｍで撹拌させながら、サンプル吸水性樹脂粒子１．０００±０．００５ｇを生理食塩水に加え、引き続き３分間撹拌を継続した後、１５分間静置し、上澄み液２５ｇを直径５８ｍｍ、高さ１７ｍｍのシャーレに移して、デニュイ式表面張力計（たとえば、株式会社島津製作所製のデニュイ式表面張力計）で、上澄み液の表面張力を測定する。この操作を３回繰り返し、これらの算術平均値を抽出液の表面張力とする。
【００８５】
＜吸水性樹脂粒子中の界面活性剤含有量＞
吸水性樹脂粒子中の界面活性剤（Ｃ）の含有量は、脱イオン水又は脱イオン水と親水性有機溶媒（例えば、アセトン、メタノール、エタノール及びジエチレングリコール等）との混合溶媒にて吸水性樹脂粒子中の（Ｃ）を抽出後（以下の方法）、高速液体クロマトグラフィー（例えば、カラム：ＳＣＲ−１０１Ｈ、温度：４０℃、溶離液：水／メタノール等）を用いて定量できる。抽出は、吸水性樹脂１ｇをロールミルで粉砕し、生理食塩水２４９ｇ中に分散し、２５℃±２℃にて３時間撹拌することで行なう。この溶液をろ過し、公知の方法に従って、濾液を液体クロマトグラフィーで分析する。測定した濾液中の界面活性剤含有量を樹脂１ｇ当たりに換算することにより吸水性樹脂粒子中の界面活性剤量を求める。
【００８６】
＜生理食塩水の遠心保持量（ＣＲＣ）＞
特許第５２３６６６８号明細書に記載されたＣＲＣ試験方法に準じて測定され、吸水性樹脂粒子０．２００ｇを、生理食塩水（０．９質量％塩化ナトリウム水溶液）に無加圧下で３０分間、自由膨潤させ、次いで、遠心分離機で水切りし、水切り後においても吸水性樹脂粒子が保持する生理食塩水の量（単位；［ｇ／ｇ］）を測定する。なお、ＣＲＣが高いほど吸水性樹脂粒子の吸水性能が高いことを意味し、吸水特性及び他の物性との関係の観点から、２５以上が好ましく、２７以上が更に好ましく、２９以上がより更に好ましい。また、上限値は、４０以下が好ましく、３８以下が更に好ましい。
【００８７】
＜０ｐｓｉでの膨潤圧力でのゲルベッド透過率試験（ＧＢＰ）＞
特許第５２３６６６８号明細書に記載された０ｐｓｉ膨潤圧力でのＧＢＰ試験方法に準じて測定される（単位；［ｄａｒｃｉｅｓ］）。なお、ＧＢＰが高いほど吸水性樹脂粒子の吸収速度と膨潤ゲル間の通液性に優れることを意味し、吸水特性及び他の物性との関係の観点から、５以上が好ましく、３０以上が更に好ましく、４０以上がより更に好ましい。
【００８８】
本発明の吸水性樹脂粒子の製造方法で得られる吸水性樹脂粒子又は本発明の吸水性樹脂粒子（以下、両者を区別することなく、単に吸水性樹脂粒子又は本発明の吸水性樹脂粒子ともいう）は、単独で吸収体として用いても良く、他の材料と共に用いて吸収体としても良い。他の材料として好ましくは繊維状物が挙げられる。繊維状物と共に用いた場合の吸収体の構造及び製造方法等は、公知のもの（特開２００３−２２５５６５号公報、特開２００６−１３１７６７号公報及び特開２００５−０９７５６９号公報等）と同様である。
【００８９】
上記繊維状物として好ましいのは、セルロース系繊維、有機系合成繊維及びセルロース系繊維と有機系合成繊維との混合物である。
【００９０】
セルロース系繊維としては、例えばフラッフパルプ等のセルロース系天然繊維、ビスコースレーヨン、アセテート及びキュプラ等のセルロース系化学繊維が挙げられる。このセルロース系天然繊維の原料（針葉樹及び広葉樹等）、製造方法（ケミカルパルプ、セミケミカルパルプ、メカニカルパルプ及びＣＴＭＰ等）及び漂白方法等は特に限定されない。
【００９１】
有機系合成繊維としては、例えばポリプロピレン系繊維、ポリエチレン系繊維、ポリアミド系繊維、ポリアクリロニトリル系繊維、ポリエステル系繊維、ポリビニルアルコール系繊維、ポリウレタン系繊維及び熱融着性複合繊維（融点の異なる上記繊維の少なくとも２種を鞘芯型、偏芯型、並列型等に複合化された繊維、上記繊維の少なくとも２種をブレンドした繊維及び上記繊維の表層を改質した繊維等）が挙げられる。
【００９２】
これらの繊維状物の内で好ましいのは、セルロース系天然繊維、ポリプロピレン系繊維、ポリエチレン系繊維、ポリエステル系繊維、熱融着性複合繊維及びこれらの混合繊維であり、更に好ましいのは、得られた吸水剤の吸水後の形状保持性に優れるという点で、フラッフパルプ、熱融着性複合繊維及びこれらの混合繊維である。
【００９３】
上記繊維状物の長さ、太さについては特に限定されず、長さは１〜２００ｍｍ、太さは０．１〜１００デニールの範囲であれば好適に使用することができる。形状についても繊維状であれば特に限定されず、細い円筒状、スプリットヤーン状、ステープル状、フィラメント状及びウェブ状等が例示される。
【００９４】
前記の吸水性樹脂粒子と繊維状物とを含有してなる吸収体の場合、吸水性樹脂粒子と繊維状物の重量比率（吸水性樹脂粒子の重量／繊維状物の重量）は４０／６０〜９０／１０が好ましく、更に好ましくは７０／３０〜８０／２０である。
【００９５】
本発明の吸収体は、前記の吸水性樹脂粒子を含有してなる。本発明の吸収体は、吸水性樹脂粒子を単独で含有してなる吸収体であってもよく、あるいは吸水性樹脂粒子と繊維状物とを含有してなる吸収体であってもよい。本発明の吸収体は、吸収性物品として用いることができる。吸収性物品としては、紙おむつや生理用ナプキン等の衛生用品のみならず、各種水性液体の吸収や保持剤用途、ゲル化剤用途等の各種用途（例えば、ペット尿吸収剤、携帯トイレの尿ゲル化剤、青果物の鮮度保持剤、肉類や魚介類のドリップ吸収剤、保冷剤、使い捨てカイロ、電池用ゲル化剤、植物や土壌の保水剤、結露防止剤、止水材、パッキン材、人工雪など）に使用されるものとして適用可能である。吸収性物品の製造方法等は、公知のもの（特開２００３−２２５５６５号公報、特開２００６−１３１７６７号公報及び特開２００５−０９７５６９号公報等に記載のもの）と同様である。
【実施例】
【００９６】
以下、実施例及び比較例により本発明を更に説明するが、本発明はこれらに限定されるものではない。
【００９７】
＜実施例１＞
アクリル酸（三菱化学株式会社製、純度１００％、以下同様である）１３５部、ペンタエリスリトールトリアリルエーテル（ダイソ−株式会社製、以下同様である）０．４部及びビューライトＬＣＡ−３０（三洋化成工業（株）製）０．０６８部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１）を得た。
【００９８】
次に、得られた含水ゲル（１）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルを通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲（重量平均粒子径として４００μｍ）に調整して、水分量が６％の樹脂粒子（Ｂ１）を得た。
【００９９】
得られた樹脂粒子（Ｂ１）１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液４部をスプレー噴霧しながら加えて混合し、循風乾燥機（タバイエスペック株式会社製）内に１４０℃で３０分間静置して表面架橋を行い、本発明の吸水性樹脂粒子（１）を得た。
【０１００】
＜実施例２＞
「ビューライトＬＣＡ−３０（三洋化成工業製）０．０６８部」を「カチオンＤＤＣ−８０（三洋化成工業製）０．１０２部」に変更したこと以外は実施例１と同様にして、本発明の吸水性樹脂粒子（２）を得た。
【０１０１】
＜実施例３＞
アクリル酸（三菱化学株式会社製、純度１００％、以下同様である）１３５部、ペンタエリスリトールトリアリルエーテル（ダイソ−株式会社製、以下同様である）０．４部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（２）を得た。
【０１０２】
次に、得られた含水ゲル（２）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにナロアクティＣＬ−２０（三洋化成工業製、以下同様）を０．２０４部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲（重量平均粒子径として４００μｍ）に調整して樹脂粒子を得た。
【０１０３】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液４部をスプレー噴霧しながら加えて混合し、循風乾燥機（タバイエスペック株式会社製）内に１４０℃で３０分間静置して表面架橋を行い、本発明の吸水性樹脂粒子（３）を得た。
【０１０４】
＜実施例４＞
「ナロアクティＣＬ−２０（三洋化成工業製）０．２０４部」を「レボンＬＤ−３６（三洋化成工業製）０．４０８部」に変更したこと以外は実施例３と同様にして、本発明の吸水性樹脂粒子（４）を得た。
【０１０５】
＜実施例５＞
「ペンタエリスリトールトリアリルエーテル（ダイソ−株式会社製、以下同様である）０．４部」を「ペンタエリスリトールトリアリルエーテル（ダイソ−株式会社製、以下同様である）０．６８部」に変更したこと以外は実施例４と同様にして、本発明の吸水性樹脂粒子（５）を得た。
【０１０６】
＜実施例６＞
「ペンタエリスリトールトリアリルエーテル（ダイソ−株式会社製、以下同様である）０．４部」を「ペンタエリスリトールトリアリルエーテル（ダイソ−株式会社製、以下同様である）０．８０部」に変更したこと以外は実施例４と同様にして、本発明の吸水性樹脂粒子（６）を得た。
【０１０７】
＜実施例７＞
アクリル酸（三菱化学株式会社製、純度１００％、以下同様である）１３５部、ペンタエリスリトールトリアリルエーテル（ダイソ−株式会社製、以下同様である）０．０６８部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（７）を得た。
【０１０８】
次に得られた含水ゲル（７）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにナロアクティＣＬ−２０（三洋化成工業製）を０．０１４部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１０９】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液１部をスプレー噴霧しながら加えて混合し、循風乾燥機（タバイエスペック株式会社製）内に１４０℃で３０分間静置して表面架橋を行い、本発明の吸水性樹脂粒子（７）を得た。
【０１１０】
＜実施例８＞
アクリル酸（三菱化学株式会社製、純度１００％、以下同様である）１３５部、ペンタエリスリトールトリアリルエーテル（ダイソ−株式会社製、以下同様である）０．１６９部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（８）を得た。
【０１１１】
次に得られた含水ゲル（８）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにサンノニックＳＳ-３０（三洋化成工業製）を０．０６８部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１１２】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液２部をスプレー噴霧しながら加えて混合し、循風乾燥機（タバイエスペック株式会社製）内に１４０℃で３０分間静置して表面架橋を行い、本発明の吸水性樹脂粒子（８）を得た。
【０１１３】
＜実施例９＞
アクリル酸（三菱化学株式会社製、純度１００％、以下同様である）１３５部、ペンタエリスリトールトリアリルエーテル（ダイソ−株式会社製、以下同様である）０．３７１部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（９）を得た。
【０１１４】
次に得られた含水ゲル（９）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにニューポールＰＥ−６１（三洋化成工業製）を０．１３５部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１１５】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液４部をスプレー噴霧しながら加えて混合し、循風乾燥機（タバイエスペック株式会社製）内に１４０℃で３０分間静置して表面架橋を行い、本発明の吸水性樹脂粒子（９）を得た。
【０１１６】
＜実施例１０＞
アクリル酸（三菱化学株式会社製、純度１００％、以下同様である）１３５部、ペンタエリスリトールトリアリルエーテル（ダイソ−株式会社製、以下同様である）０．８１部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１０）を得た。
【０１１７】
次に得られた含水ゲル（１０）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにビューライトＬＣＡ−３０Ｄ（三洋化成工業製）を０．２７部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１１８】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液１０部をスプレー噴霧しながら加えて混合し、循風乾燥機（タバイエスペック株式会社製）内に１４０℃で３０分間静置して表面架橋を行い、本発明の吸水性樹脂粒子（１０）を得た。
【０１１９】
＜実施例１１＞
アクリル酸（三菱化学株式会社製、純度１００％、以下同様である）１３５部、ペンタエリスリトールトリアリルエーテル（ダイソ−株式会社製、以下同様である）０．５７４部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１１）を得た。
【０１２０】
次に得られた含水ゲル（１１）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにサンノニックＳＳ-５０（三洋化成工業製）を０．２０３部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１２１】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液８部をスプレー噴霧しながら加えて混合し、循風乾燥機（タバイエスペック株式会社製）内に１４０℃で３０分間静置して表面架橋を行い、本発明の吸水性樹脂粒子（１１）を得た。
【０１２２】
＜実施例１２＞
アクリル酸（三菱化学株式会社製、純度１００％、以下同様である）１３５部、ペンタエリスリトールトリアリルエーテル（ダイソ−株式会社製、以下同様である）０．４３９部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１２）を得た。
【０１２３】
次に得られた含水ゲル（１２）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにナロアクティＣＬ−５０（三洋化成工業製）を０．４０５部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１２４】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液６部をスプレー噴霧しながら加えて混合し、循風乾燥機（タバイエスペック株式会社製）内に１４０℃で３０分間静置して表面架橋を行い、本発明の吸水性樹脂粒子（１２）を得た。
【０１２５】
＜実施例１３＞
アクリル酸（三菱化学株式会社製、純度１００％、以下同様である）１３５部、ペンタエリスリトールトリアリルエーテル（ダイソ−株式会社製、以下同様である）０．０９５部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１３）を得た。
【０１２６】
次に得られた含水ゲル（１３）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにカチオンＤＤＣ−８０（三洋化成工業製）を０．０４１部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１２７】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液３部をスプレー噴霧しながら加えて混合し、循風乾燥機（タバイエスペック株式会社製）内に１４０℃で３０分間静置して表面架橋を行い、本発明の吸水性樹脂粒子（１３）を得た。
【０１２８】
＜実施例１４＞
アクリル酸（三菱化学株式会社製、純度１００％、以下同様である）１３５部、ペンタエリスリトールトリアリルエーテル（ダイソ−株式会社製、以下同様である）０．２０３部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１４）を得た。
【０１２９】
次に得られた含水ゲル（１４）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにエマルミンＮＬ−８０（三洋化成工業製）を０．１０１部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１３０】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液５部をスプレー噴霧しながら加えて混合し、循風乾燥機（タバイエスペック株式会社製）内に１４０℃で３０分間静置して表面架橋を行い、本発明の吸水性樹脂粒子（１４）を得た。
【０１３１】
＜実施例１５＞
アクリル酸（三菱化学株式会社製、純度１００％、以下同様である）１３５部、ペンタエリスリトールトリアリルエーテル（ダイソ−株式会社製、以下同様である）０．３３８部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１５）を得た。
【０１３２】
次に得られた含水ゲル（１５）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにナロアクティＩＤ−７０（三洋化成工業製）を０．１６２部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１３３】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液１．５部をスプレー噴霧しながら加えて混合し、循風乾燥機（タバイエスペック株式会社製）内に１４０℃で３０分間静置して表面架橋を行い、本発明の吸水性樹脂粒子（１５）を得た。
【０１３４】
＜実施例１６＞
アクリル酸（三菱化学株式会社製、純度１００％、以下同様である）１３５部、ペンタエリスリトールトリアリルエーテル（ダイソ−株式会社製、以下同様である）０．７４３部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１６）を得た。
【０１３５】
次に得られた含水ゲル（１６）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにレボンＬＤ−３６（三洋化成工業製）を０．２０３部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１３６】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液５．５部をスプレー噴霧しながら加えて混合し、循風乾燥機（タバイエスペック株式会社製）内に１４０℃で３０分間静置して表面架橋を行い、本発明の吸水性樹脂粒子（１６）を得た。
【０１３７】
＜実施例１７＞
アクリル酸（三菱化学株式会社製、純度１００％、以下同様である）１３５部、ペンタエリスリトールトリアリルエーテル（ダイソ−株式会社製、以下同様である）０．６０８部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１７）を得た。
【０１３８】
次に得られた含水ゲル（１７）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにナロアクティＣＬ−７０（三洋化成工業製）を０．３３８部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１３９】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液９部をスプレー噴霧しながら加えて混合し、循風乾燥機（タバイエスペック株式会社製）内に１４０℃で３０分間静置して表面架橋を行い、本発明の吸水性樹脂粒子（１７）を得た。
【０１４０】
＜実施例１８＞
アクリル酸（三菱化学株式会社製、純度１００％、以下同様である）１３５部、ペンタエリスリトールトリアリルエーテル（ダイソ−株式会社製、以下同様である）０．３７１部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１８）を得た。
【０１４１】
次に得られた含水ゲル（１８）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにサンノニックＳＳ−７０（三洋化成工業製）を０．２３６部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１４２】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液７部をスプレー噴霧しながら加えて混合し、循風乾燥機（タバイエスペック株式会社製）内に１４０℃で３０分間静置して表面架橋を行い、本発明の吸水性樹脂粒子（１８）を得た。
【０１４３】
＜実施例１９＞
アクリル酸（三菱化学株式会社製、純度１００％、以下同様である）１３５部、ペンタエリスリトールトリアリルエーテル（ダイソ−株式会社製、以下同様である）０．１３５部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（１９）を得た。
【０１４４】
次に得られた含水ゲル（１９）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにセドランＳＮＰ−１１２（三洋化成工業製）を０．１３５部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１４５】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液３．５部をスプレー噴霧しながら加えて混合し、循風乾燥機（タバイエスペック株式会社製）内に１４０℃で３０分間静置して表面架橋を行い、本発明の吸水性樹脂粒子（１９）を得た。
【０１４６】
＜実施例２０＞
アクリル酸（三菱化学株式会社製、純度１００％、以下同様である）１３５部、ペンタエリスリトールトリアリルエーテル（ダイソ−株式会社製、以下同様である）０．２３６部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（２０）を得た。
【０１４７】
次に得られた含水ゲル（２０）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにナロアクティＣＬ−９５（三洋化成工業製）を０．０６１部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１４８】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液４部をスプレー噴霧しながら加えて混合し、循風乾燥機（タバイエスペック株式会社製）内に１４０℃で３０分間静置して表面架橋を行い、本発明の吸水性樹脂粒子（２０）を得た。
【０１４９】
＜実施例２１＞
アクリル酸（三菱化学株式会社製、純度１００％、以下同様である）１３５部、ペンタエリスリトールトリアリルエーテル（ダイソ−株式会社製、以下同様である）０．４３９部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（２１）を得た。
【０１５０】
次に得られた含水ゲル（２１）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにサンノニックＳＳ−９０（三洋化成工業製）を０．１０８部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１５１】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液１．２５部をスプレー噴霧しながら加えて混合し、循風乾燥機（タバイエスペック株式会社製）内に１４０℃で３０分間静置して表面架橋を行い、本発明の吸水性樹脂粒子（２１）を得た。
【０１５２】
＜実施例２２＞
アクリル酸（三菱化学株式会社製、純度１００％、以下同様である）１３５部、ペンタエリスリトールトリアリルエーテル（ダイソ−株式会社製、以下同様である）０．８７８部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（２２）を得た。
【０１５３】
次に得られた含水ゲル（２２）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにナロアクティＣＬ−１２０（三洋化成工業製）を０．２１６部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１５４】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液６部をスプレー噴霧しながら加えて混合し、循風乾燥機（タバイエスペック株式会社製）内に１４０℃で３０分間静置して表面架橋を行い、本発明の吸水性樹脂粒子（２２）を得た。
【０１５５】
＜実施例２３＞
アクリル酸（三菱化学株式会社製、純度１００％、以下同様である）１３５部、ペンタエリスリトールトリアリルエーテル（ダイソ−株式会社製、以下同様である）０．５７４部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（２３）を得た。
【０１５６】
次に得られた含水ゲル（２３）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにサンノニックＳＳ−１２０（三洋化成工業製）を０．１６２部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１５７】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液１１部をスプレー噴霧しながら加えて混合し、循風乾燥機（タバイエスペック株式会社製）内に１４０℃で３０分間静置して表面架橋を行い、本発明の吸水性樹脂粒子（２３）を得た。
【０１５８】
＜実施例２４＞
アクリル酸（三菱化学株式会社製、純度１００％、以下同様である）１３５部、ペンタエリスリトールトリアリルエーテル（ダイソ−株式会社製、以下同様である）０．５０６部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（２４）を得た。
【０１５９】
次に得られた含水ゲル（２４）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。さらに細断ゲルにノニポール４０（三洋化成工業製）を０．５４部添加して上記ミンチ機にて混練した。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲に調整して樹脂粒子を得た。
【０１６０】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液６．５部をスプレー噴霧しながら加えて混合し、循風乾燥機（タバイエスペック株式会社製）内に１４０℃で３０分間静置して表面架橋を行い、本発明の吸水性樹脂粒子（２４）を得た。
【０１６１】
＜比較例１＞
「ビューライトＬＣＡ−３０（三洋化成工業製）０．０６８部」を添加しないこと以外は実施例１と同様にして、比較用の吸水性樹脂粒子（１）を得た。
【０１６２】
＜比較例２＞
「ナロアクティＣＬ−２０を０．２０４部」を「ナロアクティＣＬ−２０を０．０２７部」に変更したこと以外は実施例３と同様にして、比較用の吸水性樹脂粒子（２）を得た。
【０１６３】
＜比較例３＞
「ナロアクティＣＬ−２０を０．２０４部」を「ナロアクティＣＬ−２０を０．６８部」に変更したこと以外は実施例３と同様にして、比較用の吸水性樹脂粒子（３）を得た。
【０１６４】
＜比較例４＞
アクリル酸（三菱化学株式会社製、純度１００％、以下同様である）１３５部、ペンタエリスリトールトリアリルエーテル（ダイソ−株式会社製、以下同様である）０．４部、脱イオン水３６３部を撹拌・混合しながら３℃に保った。この混合物中に窒素を流入して溶存酸素量を１ｐｐｍ以下とした後、１％過酸化水素水溶液０．５部、２％アスコルビン酸水溶液１部及び２％の２，２’−アゾビスアミジノプロパンジハイドロクロライド水溶液０．３部を添加・混合して重合を開始させた。混合物の温度が８０℃に達した後、８０±２℃で約５時間重合することにより含水ゲル（２）を得た。
【０１６５】
次に、得られた含水ゲル（２）全量をミンチ機（ＲＯＹＡＬ社製１２ＶＲ−４００Ｋ）で細断しながら、３０％水酸化ナトリウム水溶液１８０部を添加して混合・中和し、細断ゲルを得た。その後通気型バンド乾燥機（１４０℃、風速２ｍ／秒）で乾燥し、乾燥体を得た。乾燥体をジューサーミキサー（Ｏｓｔｅｒ社製ＯＳＴＥＲＩＺＥＲ  ＢＬＥＮＤＥＲ）にて粉砕した後、ふるい分けして、目開き６００〜１５０μｍの粒子径範囲（重量平均粒子径として４００μｍ）に調整して樹脂粒子を得た。
【０１６６】
得られた樹脂粒子１００部を高速撹拌（細川ミクロン製高速撹拌タービュライザー：回転数２０００ｒｐｍ）しながらエチレングリコールジグリシジルエーテル（ナガセ化成工業社製、デナコールＥＸ−８１０）の２％水溶液４部にナロアクティＣＬ−２０を０．２０４部添加した表面架橋溶液をスプレー噴霧しながら加えて混合し、循風乾燥機（タバイエスペック株式会社製）内に１４０℃で３０分間静置して表面架橋を行い、比較用の吸水性樹脂粒子（４）を得た。
【０１６７】
＜比較例５＞
「レボンＬＤ−３６（三洋化成工業製）０．４０８部」を添加しないこと以外は実施例５と同様にして、比較用の吸水性樹脂粒子（５）を得た。
【０１６８】
＜比較例６＞
「レボンＬＤ−３６（三洋化成工業製）０．４０８部」を「ナロアクティＣＬ−２０（三洋化成工業）０．６８部」に変更したこと以外は実施例６と同様にして、比較用の吸水性樹脂粒子（６）を得た。
【０１６９】
＜比較例７＞
「ビューライトＬＣＡ−３０（三洋化成工業（株）製）０．０６８部」を添加しないこと以外は実施例１と同様にして吸水性樹脂粒子を調整した。ＪＩＳ標準ふるいを上から４２５μｍ、３００μｍ並びに受け皿の順で組み合わせて、上記吸水性樹脂粒子を上から入れて、ロータップ試験篩振とう機で５分間振とうさせて、３００μｍふるいの上にある試料（重量平均粒子径として３２０μｍ）を比較用の吸水性樹脂粒子（７）とした。
【０１７０】
＜比較例８＞
ＪＩＳ標準ふるいを上から４２５μｍ、３００μｍ並びに受け皿の順で組み合わせて比較例５で得られた吸水性樹脂粒子（５）を上から入れて、ロータップ試験篩振とう機で５分間振とうさせて、３００μｍふるいの上にある試料（重量平均粒子径として３２０μｍ）を比較用の吸水性樹脂粒子（８）とした。
【０１７１】
実施例１〜２４及び比較例１〜８で得たそれぞれの吸水性樹脂粒子について、００８０段落、００８１段落記載の方法で測定されたボルテックス吸収速度Ｖｔ（１５０−６００）、Ｖｔ（５００−６００）と、Ｖｔ（１５０−６００）／Ｖｔ（５００−６００）、Ｖｔ（Ｓｕｒｆａｃｔａｎｔ）、Ｖｔ（Ｂｌａｎｋ）、Ｖｔ（Ｓｕｒｆａｃｔａｎｔ）／Ｖｔ（Ｂｌａｎｋ）および吸水性樹脂粒子抽出液の表面張力、ＣＲＣおよびＧＢＰを表１，２にまとめた。なお、実施例等で、Ｖｔ（Ｂｌａｎｋ）を測定するために界面活性剤を使用しないで調製した樹脂粒子を別途調製して測定した。
【０１７２】
【表１】
2018203997.tif 000002
【０１７３】
【表２】
2018203997.tif 000003
【０１７４】
表１、２から、本発明における吸水性樹脂粒子は、ボルテックス試験法で測定された吸収速度について比較例の樹脂粒子に比べて粒度の影響を受けていないこと、また界面活性剤の添加量によってボルテックスへの影響が大きいことがわかる。実施例７、８、１３、２０によれば界面活性剤の添加量が低いため、活性剤の添加していない樹脂のボルテックスＶｔ（Ｂｌａｎｋ）と活性剤を添加した樹脂のボルテックスＶｔ（Ｓｕｒｆａｃｔａｎｔ）に大きな差は見られない。また実施例１２、１７、２４によれば活性剤の添加量が２０００ｐｐｍを超えてもＶｔ（（Ｓｕｒｆａｃｔａｎｔ）/Ｖｔ（Ｂｌａｎｋ））が小さくならないことからも、活性剤の添加量が多い領域ではＶｔ（Ｓｕｒｆａｃｔａｎｔ）が界面活性剤の添加量に依存していないことがわかる。また、実施例２４、及び界面活性剤量が本願発明の範囲外である比較例３、６によれば、界面活性剤量が４０００ｐｐｍを超えると、極端に吸水性樹脂粒子抽出液の表面張力が低下しており、リウェット性能が悪化することは容易に想像できる。加えて、比較例４によれば表面架橋工程で界面活性剤処理してもほとんどボルテックスへの効果が無いことが分かる（実施例１と比べるとあきらかである）。比較例の樹脂粒子は粒度の影響が大きい。また比較例７〜８によれば、重量平均粒径を下げることでボルテックス向上がなされていると考えられるが、ＣＲＣ、ＧＢＰ性能の著しい低下がみられる。なお、比較例７、８では上述の操作手順のとおり３００μｍ以下、４２５μｍ以上の粒子はカットされているので、Ｖｔ（１５０−６００）、Ｖｔ（５００−６００）のデータは記載されていない。また、比較例２、４はＶｔが本願発明の範囲外である。以上のことから、吸水性樹脂粒子内部に適量の界面活性剤が分布していることがボルテックスおよびおむつ性能にとって良いことが分かる。
【産業上の利用可能性】
【０１７５】
本発明の吸水性樹脂組成物は、粒度調整し粒度を小さくしたり、見かけ密度を低下させて表面積を向上させることなくボルテックス吸収速度への効果を奏することから、本発明の吸水性樹脂組成物は、各種の吸収体に適用することにより、吸収速度が速く、逆戻り性や表面ドライ感に優れた吸収性物品に利用でき、衛生用品に好適に用いられる。